(57)【要約】  電子構造素子（１００）であって、機能体（１）と、接点（４ａ、４ｂ）とを備え、この接点は機能体（１）の第１表面（５）に電気的に接続されていて、接点（４ａ、４ｂ）は、縁領域（７）と中央領域（８）とを有し、第１表面（５）と、この第１表面（５）とは逆側にある機能体（１）の第２表面（６）との間での、機能体（１）の電気抵抗が、電子構造素子（１００）の平面図で見ると、縁領域（７）と重複する第１機能体部分（３）中において、接点（４ａ、４ｂ）の中央領域（８）と重複する第２機能体部分（２）中よりも大きいように、機能体（１）は形成されている、電子構造素子（１００）を示す。
2017516315.tif 000002
【特許請求の範囲】
【請求項１】
電子構造素子（１００）であって、機能体（１）と、接点（４ａ、４ｂ）とを備え、前記接点は前記機能体（１）の第１表面（５）に電気的に接続されていて、
前記接点（４ａ、４ｂ）は、縁領域（７）と中央領域（８）とを有し、
前記第１表面（５）と、前記第１表面（５）とは逆側にある前記機能体（１）の第２表面（６）との間での、前記機能体（１）の電気抵抗が、前記電子構造素子（１００）の平面図で見ると前記縁領域（７）と重複する第１機能体部分（３）中において、前記電子構造素子（１００）の平面図で見ると前記接点（４ａ、４ｂ）の前記中央領域（８）と重複する第２機能体部分（２）中よりも大きいように、前記機能体（１）は形成されている、
電子構造素子（１００）。
【請求項２】
前記電子構造素子（１００）の平面図で見ると、前記第１機能体部分（３）は前記第２機能体部分（２）を少なくとも部分的に周回する、請求項１に記載の電子構造素子（１００）。
【請求項３】
前記電子構造素子（１００）の平面図で見ると、前記第２機能体部分（２）の面積は、前記第１機能体部分（３）の面積よりも大きい、請求項１または２に記載の電子構造素子（１００）。
【請求項４】
前記機能体（１）は、前記第１機能体部分（３）中で、前記接点（４ａ、４ｂ）が前記機能体（１）と電気的に接続されていない接点無しの領域（９）を有する、上記請求項のいずれか１項に記載の電子構造素子（１００）。
【請求項５】
前記第１機能体部分（３）中での前記機能体（１）の厚さ（Ｄ１）は、前記第２機能体部分（２）中での前記機能体（１）の厚さ（Ｄ２）よりも大きい、上記請求項のいずれか１項に記載の電子構造素子（１００）。
【請求項６】
前記第１機能体部分（３）中での前記機能体（１）の前記厚さ（Ｄ１）は、前記第２機能体部分（２）中での前記機能体（１）の前記厚さ（Ｄ２）よりも５％〜１５％大きい請求項５に記載の電子構造素子（１００）。
【請求項７】
前記第１機能体部分（３）が前記第２機能体部分（２）と比較して、比電気抵抗がより大きいように、前記機能体（１）は形成されている、上記請求項のいずれか１項に記載の電子構造素子（１００）。
【請求項８】
前記接点は第１接点（４ａ）であり、
前記電子構造素子（１００）は第２接点（４ｂ）を有し、前記第２接点は、前記機能体（１）の第２表面（６）に電気的に接続されていて、
前記第１および前記第２機能体部分（３、２）中の前記接点（４ａ、４ｂ）間で、前記機能体（１）中の電流の電流密度分布が均等化されているように、前記機能体（１）が形成されている、上記請求項のいずれか１項に記載の電子構造素子（１００）。
【請求項９】
前記電子構造素子（１００）が、バリスタ構造素子、例えばディスク型バリスタまたはブロック型バリスタである、上記請求項のいずれか１項に記載の電子構造素子（１００）。
【請求項１０】
前記機能体（１）が多結晶性である、上記請求項のいずれか１項に記載の電子構造素子（１００）。
【請求項１１】
電子構造素子（１００）用の機能体（１）の製造方法であって、
以下の工程、すなわち、
・前記電子構造素子（１００）用に前記機能体（１）の素材（１）を準備する工程と、
・２つの対向する表面（５、６）間で計測すると、前記機能体（１）の電気抵抗が、第１機能体部分（３）中では、第２機能体部分（２）中よりも大きくなるように、前記素材（１）を利用して前記機能体（１）を形成する工程と
を含む方法。
【請求項１２】
前記素材（１）は、前記機能体（１）よりも均一な材料組成を有する、請求項１１に記載の方法。
【請求項１３】
前記第１機能体部分（３）中では、前記第２機能体部分（２）中と比較すると、前記素材（１）をより大きい厚さで形成する、請求項１１または１２に記載の方法。
【請求項１４】
前記機能体（１）の比電気抵抗が、前記第１機能体部分（３）中で、前記第２機能体部分（２）中よりも大きくなるように、前記素材（１）を前記機能体（１）に焼結する、請求項１１〜１３のいずれか１項に記載の方法。
【請求項１５】
前記第１機能体部分（３）を形成するために、前記素材（１）の材料組成は、その第１部分（３）中で焼結時に変化しない請求項１４に記載の方法。
【請求項１６】
前記素材（１）を、焼結時に勾配付きの温度にさらし、かつ、
前記素材（１）には、焼結時に材料添加を行わない、請求項１４または１５に記載の方法。
【請求項１７】
前記素材（１）は焼結前にドーパントを備え、前記ドーパントは、前記第１機能体部分（３）を形成するために、焼結時に前記素材（１）中に拡散する、請求項１４〜１６のいずれか１項に記載の方法。
【発明の詳細な説明】
【技術分野】
【０００１】
本発明は、電子構造素子、例えばバリスタ構造素子、およびその製造方法に関する。
【発明の概要】
【発明が解決しようとする課題】
【０００２】
解決すべき課題は、改良された電子構造素子、とりわけ柔軟に採用可能でかつ／または頑丈な電子構造素子のための手段を示すことである。
【課題を解決するための手段】
【０００３】
この課題は、独立特許請求項の特徴により達成される。有利な構成およびさらなる構成は、従属特許請求項の対象物である。
【０００４】
提案される電子構造素子は、機能体を具備している。この機能体は、目的に合うように、電子構造素子の機能性素子である。さらに、この電子構造素子は、接点を具備し、この接点は、機能体の第１表面に電気的に接続されていて、または、これと接触している。この接点は、電気接点層でありえ、および／または金属部またはこれ以外の接触部でありえる。この接点を介して、機能体は、目的に合うように接触され、かつ／またはさらなる接続部（例えば、電子構造素子の外側電極）に電気的に接続される。
【０００５】
表面とは、好ましくは第１表面であり、例えば機能体の第１主表面である。接点は、縁領域と中央領域とを有する。さらに、第１表面と、この第１表面とは逆側にある機能体の第２表面または主表面との間での、機能体の電気抵抗が、電子構造素子とりわけ第１表面の平面図で見ると、縁領域と重複する第１機能体部分中において、接点の中央領域と重複する第２機能体部分中よりも大きいように、機能体は形成されている。第１および第２機能体部分は、好ましくは機能体の半径方向の部分である。
【０００６】
接点の中央領域は、好ましくは、接点の内側および／または中央領域であり、一方で縁領域は、好ましくは接点の外側縁を示し、またはこれを規定する。
【０００７】
好ましくは、接点は、第１機能体部分にも第２機能体部分にも電気的に接続されている。第１機能体部分は、好ましくは機能体の外側または縁部分を示す。逆に、第２機能体部分は、好ましくは機能体の内側または中央部分を示す。第２機能体部分と中央領域とは、電子構造素子の平面図で見ると、好ましくは合同である。
【０００８】
好ましくは上述の接点は第１接点である。目的に合うように、電子構造素子は、さらに第２接点を具備し、これは、機能体の第２表面に電気的に接続されまたはこれと接触する。第２接点は、好ましくは第１接点に類似に形成されていて、第１接点が第１表面に対して配置されているように、第２表面に対して配置されている。第１および第２接点は、例えば電子構造素子の縦軸に対して対称的に配置可能である。好ましくは、この電子構造素子および／または機能体は、ディスク形状で、これの縦軸に対して少なくともほぼ回転対称で配置されている。
【０００９】
電子構造素子としてディスク型バリスタが存在する場合には、好ましくはそれぞれ１つの接点が、電気接続または接触のためにディスクの上面および下面に設けられ、ないし配置されている。
【００１０】
好ましくは、この第１および第２接点は、例えば電子構造素子の平面図で見ると、合同で配置されている。
【００１１】
例えば、機能体は、縦軸に沿った断面図で見ると、好ましくは接点間で直接配置されている。
【００１２】
ある好適な構成では、電子構造素子はバリスタ構造素子である。このバリスタ構造素子は、好ましくは過電圧保護として採用される。この構成によれば、この機能体は、目的に合うように、バリスタ構造素子の機能性素子であるように構成されている。この関連で、機能体は多結晶性で、焼結された材料を含みうる。
【００１３】
ある好適な構成では、電子構造素子はディスク型またはブロック型バリスタである。
ある構成では、電子構造素子の平面図で見ると、第１機能体部分は第２機能体部分を少なくとも部分的に周回する。好ましくは、第１機能体部分は第２機能体部分を完全に取り囲むまたは周回する。
【００１４】
ある構成では、電子構造素子の動作中および／または機能体中で電流が流れた際に、第１機能体部分中で、とりわけ第１機能体部分と接点の縁領域との接触箇所で、または、第１機能体部分と縁領域との間で、電流密度が減少または低下するように、機能体は形成されている。好ましくは、電流密度は、この際、従来の電子構造素子または従来技術の構造素子と比較して、減少または低下する。
【００１５】
とりわけ、上述の接触箇所では、電流密度およびこれと関連付けられた温度負荷は、例えば電子構造素子の動作中に特に高くなりうる。この原因は、電子構造素子の動作中で生じる、エッジ効果でありうる。
【００１６】
ここで紹介した電子構造素子によれば、動作時に、例えばジュール熱の発生による熱の発生が、第１機能体部分中で低下、または減少されうるので有利であるが、この理由は、電気抵抗が高くなることにより、したがって電流密度が減少することにより、通常、より少ない熱が発生するからである。これにより、電子構造素子は、同時に温度に対して耐性を有し、かつ多方面で採用可能になる。さらに、電子構造素子の寿命は長くなりえ、これは有利である。
【００１７】
機能性素子中が高温になると、この電子構造素子（とりわけバリスタ構造素子の場合）は、寿命および／または採用領域が著しく制限されうる。上述の熱負荷は、とりわけバリスタ構造素子については、過電圧がより長くかけられる場合には、構成部品の破壊にさえもつながりうる。これに対してこの機能体では上述の構成により、第１機能体部分が、第２機能体部分よりもより大きな電気抵抗を有することで対抗するが、この理由は、これにより上述のエッジ効果が弱められるからである。
【００１８】
ある好適な構成では、第２機能体部分の面積は、電子構造素子の平面図で見ると、第１機能体部分の面積よりも大きい。この構成により、とりわけ、第１表面と第２表面との間での電子構造素子の機能体の電気抵抗は、全体として第２機能体部分により規定されている、または規定され続けることが達成可能である。これにより、電気特性、例えばバリスタ構造素子の場合にはバリスタ電圧も実質的に変わらないままであり、例えば第２機能体部分の面積が、第１機能体部分の面積の２倍、３倍、または１０倍になる。
【００１９】
ある好適な構成では、機能体は、第１機能体部分中に接点無しの領域を有する。この接点無しの領域は、好ましくは機能体の半径方向の外側部分である。この接点無しの領域は、これにしたがって、機能体に対して好ましくは縁側に配置されている。接点無しの領域中では、好ましくは、接点は存在しない。この構成により、機能体の接触が改良されるので有利である。とりわけ機能体の縁、縁領域またはエッジにおける電気閃絡が防がれまたは制限されうる。好ましくは接点無しの領域またはその縁が、電子構造素子の平面図では、折り曲げられることなく、延在している。このような折り曲げ無しの構成により、とりわけ接触部のエッジの長さまたはエッジの面積も小さくなり、または最小限にされ、したがって「ホットスポット」（英語で「熱い箇所」という意味の語で、この中では、特に高い電界、熱機械的応力、および／または熱的、機械的または電気的負荷が生じる）の発生が、防がれまたは制限されうる。
【００２０】
ある好適な構成では、第１機能体部分中の機能体の厚さが、第２機能体部分中の機能体の厚さよりも大きい。好ましくは、第１機能体部分の厚さも、第２機能体部分の厚さも、少なくとも大概一定またはおおよそ一定である。この構成により、第１機能体部分中での電気抵抗をより大きくする手段が示されうるので有利であり、これにより電子構造素子の動作中の電流密度ひいては温度負荷が、第１機能体部分中で減少しうる。換言すれば、第２機能体部分とは異なり、第１機能体部分中の接点または表面間の距離が大きくなることにより、ないし厚さに沿った道のりがより大きくなることにより、第１機能体部分の電気抵抗はより大きくなり、この場合、例えば、電子構造素子にかけられる電圧が等しい場合、電力負荷ひいては過熱または温度負荷が、第１機能体部分中で低下しうる。
【００２１】
上述の厚さは、この場合、好ましくは電子構造素子の上述の縦軸に沿って伸張する。
好ましくは、機能体の厚さは、電子構造素子および／または機能体の一方の側または主表面でのみより大きくなり、逆に、電子構造素子の別の側では、機能体の第１機能体部分および第２機能体部分の面は平坦でありかつ／または平面中にある。あるいは、例えば第１機能体部分の上面および下面は、第２機能体部分の上面ないし下面に対して１つの平面中に配置されていないように、機能体が構成可能である。
【００２２】
ある好適な構成では、第１機能体部分中の機能体の厚さは、第２機能体部分中の機能体の厚さよりも５％〜１５％大きい。特に好適には、第１機能体部分中の機能体の厚さは、第２機能体部分の厚さよりも少なくとも１０％大きい。あるいは、上述の厚さは、例えば１５％を上回ってより大きいことが可能である。この際、厚さがより大きくなる効果は、電気抵抗に関して、定性的には等しい。
【００２３】
ある好適な構成では、第１機能体部分の半径方向の伸張は、第１機能体部分中の機能体の厚さの１倍〜２倍である。
【００２４】
ある好適な構成では、機能体の材料特性が、第１機能体部分中では、第２機能体部分中の機能体の材料特性とは異なっている。この構成により、目的に合うように、第１機能体部分中の電気抵抗が、第２機能体部分に比較してより大きくなる。
【００２５】
ある好適な構成では、第１機能体部分が、第２機能体部分と比較して、より大きな比電気抵抗を有するように、機能体は形成されている。この構成により、第１機能体部分の厚さのみがより大きくされた構成に代えてまたはこれに追加的に、電子構造素子の動作中の第１機能体部分中の電流密度を下げうる、または減少できる。材料特性における相応の差異は、好ましくは電子構造素子の製造方法中におよび／または機能体の焼結時に生成されまたは形成されうる（下参照）。上ですでに示唆したように、比電気抵抗をより大きくすることにより、所定の電流パルスにおいて、第１機能体部分中で、電流密度ひいては温度負荷を、とりわけ第１機能体部分中で下げることができるという利点がある。
【００２６】
ある好適な構成では、機能体は焼結された材料を有する。
ある好適な構成では、上述の接点は第１接点であり、電子構造素子は、追加的に第２接点を有し、この第２接点は、機能体の第２表面に電気的に接続されていて、かつ、ある電流において電流分布または電流密度分布が、機能体中の第１および第２機能体部分中の接点間で均等化されているように、機能体が形成されている。この点は、例えば電子構造素子の動作中においておよび／または機能体中の電流において存在する電流密度の不一致またはばらつきがより小さくなることを意味しうる。好ましくは、第２接点は第１接点に類似して、縁領域と中央領域とを有する。
【００２７】
ある好適な構成では、好ましくは、機能体は、ほぼ多結晶性である。この意味合いで、機能体は、例えば主構成成分として多結晶性の材料を有しうる。
【００２８】
ある好適な構成では、機能体は、例えば主構成成分としてセラミックを有する。このセラミックは、好ましくは焼結されたセラミックである。
【００２９】
ある好適な構成では、特性閾値を上回る電圧（バリスタ構造素子の場合には、例えばバリスタ電圧）をかけた後に、第１表面と第２表面との間で例外なく電気が導電するように、機能体は形成されていて、機能体が電気絶縁性の領域を有することはない。
【００３０】
さらに、上述の電子構造素子用の機能体の製造方法を示す。機能体および／または電子構造素子は、好ましくは、ここで示す方法により製造可能であるまたは製造されている。とりわけこの方法について開示された全特徴は、機能体および／または電子構造素子にも関連しえ、逆もまた同様である。
【００３１】
この方法は、この電子構造素子用に機能体の素材を準備する工程と、２つの対向する表面（すなわち、上述の第１および第２表面）間で計測する場合、機能体の電気抵抗が、第１機能体部分中では、第２機能体部分中よりも大きくなるように、上述の素材を利用して機能体を形成する工程とを含む。
【００３２】
方法についてのある好適な構成では、この方法は、機能体に、その対向する表面にそれぞれ１つの接点を備える工程を含み、各接点、例えば上述の第１および第２接点は、第１および第２機能体部分に電気的に接続される。
【００３３】
方法についてのある好適な構成では、素材は、機能体よりも均一な材料組成を有する。素材の材料組成は好ましくはほぼ均等で、逆に機能体の材料組成は、とりわけ第１機能体部分と第２機能体部分の材料組成とを比較すると、個々の材料構成成分に関して均等ではない。
【００３４】
方法についてのある好適な構成では、第１機能体部分中の素材は、第２機能体部分と比較して、より大きい厚さで形成される。この構成により、第１機能体部分の電気抵抗を、第２機能体部分と比較してより大きくすることが可能になるという利点がある。
【００３５】
方法についてのある好適な構成では、機能体の比電気抵抗が、第１機能体部分中で、第２機能体部分中よりも大きくなるように、素材が焼結され機能体になる。例えば、このために、結晶粒ないし相応の粒径が、機能体の第１機能体部分中で、第２機能体部分中よりも小さいまたはより小さく形成されるように、素材は焼結される。目的に合うように、第１機能体部分で第２機能体部分と比較して、粒径がより小さいないしの粒界密度がより大きいことにより、機能体の比電気抵抗が、第１機能体部分中で、第２機能体部分中よりも大きくなるように構成されている。
【００３６】
方法についてのある好適な構成では、第１機能体部分を形成するために、素材の材料組成は、その焼結時に第１部分中で変化する。好ましくは焼結により、素材の第１部分から、第１機能体部分が形成される。
【００３７】
方法についてのある好適な構成では、素材は、焼結時に勾配付きの温度にさらされ、この素材には、焼結時および好ましくは焼結前にも材料添加物が備えられない。この場合、好ましくは、外側から、例えば焼結炉の外側からも、焼結時に、素材にさらなる材料が添加されない。好ましくは、素材中に元々含有される構成成分の移行および／または拡散プロセスにより、第１機能体部分中で、素材の材料組成は変化する。
【００３８】
ある好適な構成では、素材には、焼結前にドーパントが備えられ、このドーパントは、焼結時に素材中で拡散し、これにより、第１機能体部分が形成される。ドーパントまたは添加材料は好ましくは素材上に塗布され、または、素材は焼結前にドーパントまたはこのドーパントを有する溶液中に浸される。ドーパントは、酸化イットリウム、例えばＹ２Ｏ３、またはこれ以外の希土類金属もしくはその酸化物でありうる。
【００３９】
方法についてのある好適な構成では、電流強度３０Ａで、パルス形状８／２０の電気テストパルス下で第１機能体部分中に現れる最大温度が、例えば従来の電子構造素子と比較して、少なくとも５００℃だけ下げられているように、第１機能体部分は形成されている。
【００４０】
さらに、電子構造素子の製造方法も示すが、この方法は、機能体を製造するための上述の方法の方法工程を含む。
【００４１】
本発明のさらなる利点、有利である構成および合目的性は、以下の実施形態の説明を図と関連付けると明らかである。
【図面の簡単な説明】
【００４２】
【図１】電子構造素子の概略透視図である。
【図２】本発明による電子構造素子の概略断面図である。
【図３】本発明による電子構造素子の代替的な実施形態の概略断面図である。
【図４】バリスタ構造素子として実施された電子構造素子の例示的な電圧電流特性曲線である。
【図５Ａ】電子構造素子の動作シミュレーション結果を示す図である。
【図５Ｂ】電子構造素子の動作シミュレーション結果を示す図である。
【図５Ｃ】電子構造素子の動作シミュレーション結果を示す図である。
【図５Ｄ】電子構造素子の動作シミュレーション結果を示す図である。
【図６】電子構造素子の動作シミュレーションについての値を示す表である。
【発明を実施するための形態】
【００４３】
等しい、様式が等しいおよび作用が等しい部材は、図中、同じ参照符号を付けている。図および図中で提示された部材の互いの寸法の割合は、縮尺通りであるとは見なすことはできない。むしろ、個々の部材は、よりよく提示できるように、および／または、よりよく理解できるように、過剰に大きく提示されている可能性がある。
【００４４】
図１は、電子構造素子１００の概略透視図である。この電子構造素子１００は、好ましくはバリスタ構造素子であり、とりわけディスク型バリスタまたはブロック型バリスタである。特に好適には、この電子構造素子１００はディスク型バリスタである。
【００４５】
この電子構造素子１００は、図１によれば、ディスク形状で構成され、縦軸または対称軸Ｘを有し、この軸は、ディスクの中心を通っている。縦軸Ｘに対して、この電子構造素子は、好ましくは少なくともおおよそ回転対称である。この電子構造素子は、図１によれば、さらに、ディスク形状の機能体１を有する。
【００４６】
バリスタ構造素子の場合には、この機能体１は、好ましくは半導体材料および／または例えば焼結されたセラミックを含む。これにしたがって、この機能体１は、さらに、好ましくは多結晶材料、ないし異なる導電性を有する粒界および／または粒を含む材料を含む。好ましくは、バリスタ電圧を上回る電圧がかけられた後に、電気的に絶縁した状態から導電状態に切り換えられうるように、バリスタ構造素子の機能性成分としての機能体１は形成されている。この機能体１は、第１機能体部分３と、第２機能体部分２とを含む。第１機能体部分３は、電子構造素子１００の平面図で見ると、好ましくはその外側縁で、第２機能体部分２を周回し、またはこれを取り囲み、かつ、好ましくは、固着によりおよび／または１つの片から第２機能体部分と連結され、これにより機能体１を形成する。上述の部分間の境界は点線で示されている。
【００４７】
この電子構造素子ないしディスク型またはブロック型バリスタは、例えば直径が約３０ｍｍで、厚さが約３ｍｍである。上述の厚さは、好ましくは縦軸に沿った第２機能体部分２の厚さである。
【００４８】
この電子構造素子の代替的で明示的には提示されていないある構成では、この構造素子または相当の機能体は、長方形の形状を有する。これにしたがって、この電子構造素子は、本発明によれば、例えば矩形のブロック型バリスタでありえる。
【００４９】
図２は、電子構造素子１００の本発明のある構成の概略断面図である。図２は、好ましくは、図１に記載の電子構造素子１００を縦軸Ｘに沿って示した断面図である。さらに、この機能体１は、その第１機能体部分３中では厚さＤ１を有することが認識できる。第２機能体部分２中では、機能体１は厚さＤ２を有する。厚さＤ２は厚さＤ１よりも小さい。厚さＤ１は、第２の厚さよりも例えば５％、１０％または１５％大きくまたはさらに大きくありえる。
【００５０】
機能体１は、さらに、第１表面５と、第１表面５とは逆側にある第２表面６とを有する。第２表面６は、図１によれば平坦に形成されているが、一方で、第１機能体部分３中の厚さＤ１が大きいことにより、第１表面５はＤ２と比較すると平坦ではない。あるいは、第１機能体部分３の厚さＤ１を、第２機能体部分２に比較してより大きくするのは、第１機能体部分３中の双方の表面５、６を第２機能体部分２に対して隆起させ、したがって、全体として平坦でないようにすることによっても実現可能である。
【００５１】
図２中で提示されているように、機能体１の厚さは、例えば、第１機能体部分から第２機能体部分へ（内側から外側に向かって）傾斜する推移をとって、より大きくなることができる（以下の図５Ａ〜５Ｄも参照）。あるいは、機能体１の厚さの推移において、この厚さを、段を介して急激に変化させることも考えられる（図中では、明示的には提示していない）。
【００５２】
第２機能体部分２（図２中のＤ２参照）と比較して、第１機能体部分３の厚さＤ１がより大きいことにより、本発明によれば、機能体１の第１表面５と第２表面６との間の電気抵抗をより大きく構成しうるが、これは、とりわけ第１機能体部分３中の道のりが第２機能体部分２中の道のりよりも長いことによる。
【００５３】
電子構造素子１００は、さらに、第１接点４ａを有し、これが、第１表面５に電気的に接続されている。第１接点４ａは、好ましくは第１機能体部分３にも第２機能体部分２にも接続されている。接点４ａも縁領域７と中央領域８とを有する。好ましくは、縁領域７は中央領域８を取り囲む。
【００５４】
これに類似して、電子構造素子は第２接点４ｂを有し、これは、第２表面６で、第１機能体部分３と第２機能体部分２とに接続されている。第１接点と相当に、第２接点４ｂは、好ましくは縁領域７と中央領域８とを有する。好ましくは、第１および第２接点４ａ、４ｂは、電子構造素子１００の平面図で見ると、合同で配置されている。
【００５５】
接点４ａ、４ｂは、好ましくは機能体１と接触する。接点は、例えば金属化された電極、とりわけ金属製の接点層でありえる。さらに、接点４ａ、４ｂは、機能体１にある（明示的には記載されていない）外側電極に電気接続または接触するために設けられていることができる。
【００５６】
バリスタ構造素子の場合には、接点４ａ、４ｂ間に電圧がかけられると、この電圧が接点４ａ、４ｂ間で特徴的なバリスタ電圧よりも小さい場合に限り、好ましくはわずかな漏れ電流のみが流れる。接点４ａ、４ｂに、または、接点４ａ、４ｂ間に過電圧がかけられると、機能体１は、目的に合うように導電し、これにより、例えばさらなる電気部品が、過電圧またはこれらの部品を損ねる電圧から守られる。
【００５７】
電子構造素子１００の平面図で見ると、すなわち例えば表面５の平面図で見ると、第１機能体部分３は、好ましくは縁領域７と重複する。第２機能体部分２は、電子構造素子１００の平面図で見ると、好ましくは中央領域８と重複する。
【００５８】
第２機能体部分２と比較して第１機能体部分３の抵抗をより大きくする構成により、電子構造素子１００の動作時に第２機能体部分３中で生じる電流またはとりわけ電流密度を、より減少させ、または低下させることができるので有利である。電力負荷を減少させることにより、同時に第１機能体部分中の熱の発生ひいては温度負荷も低下させることができる。
【００５９】
本発明の電子構造素子１００は、好ましくは第１機能体部分３の厚さＤ１を除いては、従来の電子構造素子または従来技術の電子構造素子に匹敵しうる寸法を有する。とりわけ接点面、すなわち、接点４ａ、４ｂが機能体１に接続されている面は、これに関して類似のまたは匹敵しうるような寸法を有し、またはこのように構成されている。
【００６０】
とりわけ、第１機能体部分３に対する接点４ａ、４ｂの上述の縁領域７または縁の境界または接触箇所では、例えば電子構造素子の動作中の電流密度およびこれに関連する温度負荷は、「エッジ効果」により特に高くなりうる。このエッジ効果は、構造素子１００の動作中に縁領域７に接する位置でまたはこの中で、例えば中央領域８中よりも大きくなる電界により、引き起こされうる。
【００６１】
電流密度は、第１機能体部分３中の接点間の距離がより大きくなることにより低下するが、電子構造素子１００のさらなる電気特性は、好ましくは変わらず、および／または、第２機能体部分２により決定され続ける。
【００６２】
第２機能体部分２の面積は、好ましくは、第１機能体部分３の面積よりも大きい。例えば第２機能体部分３の面積は、第１機能体部分３の面積の２倍、３倍または１０倍である。これにより、電子構造素子の電気特性、例えば、バリスタ構造素子の場合ではバリスタ電圧は、好ましくは第１機能体部分３の構成に依存しない。
【００６３】
第１機能体部分３の半径方向の伸張は、図２中Ｒ１で記されている。さらに、第２機能体部分２の半径方向の伸張とりわけ直径は、Ｒ２で記されている。好ましくはこの半径方向の伸張Ｒ１は、第１機能体部分３中における機能体１の厚さＤ１の１倍と２倍との間である。
【００６４】
図２では、第１機能体部分３中に、さらに、機能体１の接点無しの縁９が提示されていて、この縁中では、接点４ａ、４ｂが機能体１に電気的に接続されていない。接点無しの領域９は、好ましくは機能体１の半径方向の外側部分を示す。換言すれば、接点４ａ、４ｂは、電子構造素子１００の外側縁では機能体１と同一平面で終わらず、接点４ａ、４ｂの縁領域７は、構造素子の外側縁と比較すると、内側にずれている。好ましくは、接点４ａ、４ｂが接点無しの縁以外で完全に機能体１と接触するように配置されているように、これらの接点が形成されている。
【００６５】
図３は、電子構造素子１００のさらなる本発明の構成の概略断面図である。図３中では、機能領域２が、その全伸張に渡って、一定の厚さ、例えば図２中の厚さＤ２に相当する厚さを有することが認識可能である。本発明の構成で第２機能体部分２と比較して第１機能体部分３の抵抗をより大きくするために、この場合は、第１および第２機能体部分の材料特性が、好ましくは異なるように選択されている。
【００６６】
面が等しく一致している場合に、電子構造素子１００の動作中に第１機能体部分３中の電流強度および／または電流密度を減少させるために、第１機能体部分３は、第２機能体部分２よりも大きな比電気抵抗を有する。この構成により、厚さをより大きくした上述の実施形態に類似して、抵抗をより大きくすることにより、電流密度ひいては熱発生を、第１機能体部分３中、とりわけ縁領域７への接触箇所中またはこれに接する位置で減少させることができる。
【００６７】
機能体１は、好ましくは焼結された多結晶性材料を有する。バリスタ構造素子の場合には、この材料は、好ましくは炭化ケイ素、酸化亜鉛またはこれ以外の金属酸化物であって、酸化ビスマス、酸化クロムまたは酸化マンガンなどである。ここで記載した構成によれば、好ましくは、第２機能体部分２と比較して第１機能体部分３がより大きな比電気抵抗を有するように、機能体１用の出発材料が焼結されたことにより、またはすでに焼結前からこの機能体用の出発材料の組成が選択されたことにより、第１機能体部分３が製造されまたは得られる。この点は、この場合、出発材料の製剤により、および、焼結条件とりわけ焼結時のプロセス条件により達成可能である。電子構造素子１００および／または電子構造素子用の機能体１の製造方法自体は、好ましくは、機能体１用の素地または素材１を準備する工程と、この素材１を利用して、機能体１の電気抵抗が、第１機能体部分３中で、第２機能体部分２よりも大きくなるように機能体１を形成する工程を含む。
【００６８】
これに加えて、上述のように、第１機能体部分３の厚さＤ１を、第２機能体部分２の厚さＤ２よりも厚く構成する。
【００６９】
あるいはまたは追加的に、第１機能体部分３中の機能体１の比電気抵抗が、第２機能体部分２中より大きくなるように、素材１が機能体１に焼結されうる。このために、素材１は、焼結時に例えばある勾配付きの温度にさらされることができ、焼結時には、素材１に対してさらなる材料が添加されない。これに代えて、比電気抵抗に関する機能体１の特性は、好ましくは、製剤または組成のみにより発生させられ、例えば素材１中に元から含有される材料の構成成分の移行および／または拡散プロセスに基づいて発生させられる。
【００７０】
この構成によれば、この組成は、例えば、焼結時に、上述の温度勾配により、好ましくは第１機能体部分３中に移行、拡散またはそこで蓄積される材料を含みうる。
【００７１】
あるいはまたは追加的に、素材１の特定の原材料が、素材１から蒸発または素材１の表面から気化することにより、素材１の化学量論から除去され、これにより、機能体１中で、基体とは異なり、不均一な材料組成が引き起こされる。
【００７２】
上述の効果または過程により、目的に合うように、結晶粒ないしその粒径が、機能体１の第１機能体部分３中で、第２機能体部分２中よりも小さい、または小さく形成され、したがって比電気抵抗が、第１機能体部分３中で、第２機能体部分２とは異なり大きくなるようになる。
【００７３】
あるいは、素材１は、第１機能体部分３を形成するために、焼結前にドーパントを備えることが可能で、このドーパントは、例えば焼結時に素材１中に拡散する。このドーパントは、例えば酸化イットリウム、とりわけＹ２Ｏ３、またはこれ以外の希土類金属またはその酸化物を含むことができ、または、これらからなりうる。ドーパントまたは添加材料は、好ましくは素材上に塗布され、または、素材が焼結前にドーパント中に、または、例えばこれを含有する溶液もしくは化合物中に浸される。
【００７４】
図２および図３中の構成は、例えば上述の製造方法を用いて、本発明によれば、第２機能体部分と比較して第１機能体部分３の厚さをより厚くすることと、材料製剤または組成を変えることとを組み合わせることも可能である。これにより、第１機能体部分３中の電流密度／熱発生を減少または低下させるために、上述の効果が付加されるまたは強化される。
【００７５】
図４は、本発明による電子構造素子の電圧−電流特性曲線の一例（点線）、および従来の相当の電子構造素子の電圧−電流特性曲線の一例（実線）を示す。特別であるのは、電気電界強度が、電流密度の関数として対数尺度でプロットされている点である。この特性曲線は、好ましくは該当する構造素子の動作領域を記載している（とりわけ、１０Ａ／ｍｍ２より上の範囲を参照）。
【００７６】
点線での電圧−電流特性曲線は、とりわけ本発明によるバリスタ構造素子の電気的挙動を表し、この際、上述の第１機能体部分３の厚さ（例えば図２参照）は、第２機能体部分に対して１０％大きくなっている。従来のバリスタ構造素子は、この場合好ましくは、上述した厚さがより大きいことを除いては、本発明によれば構造素子と同一または類似のように形成されている。
【００７７】
例えば図４中では、所定の電界強度では、本発明の構成部品の電流密度は、Ｘ軸上の対数尺度を考慮すると、少なくとも中央の平坦に延在する特性曲線の領域では、明らかに、従来のバリスタ構造素子の場合よりも小さいことが認識可能である。
【００７８】
図５Ａ〜５Ｄは、本発明のバリスタ構造素子と、従来のバリスタ構造素子との図４の特性曲線での動作のシミュレーション結果を示す。このシミュレーションは、好ましくは「有限要素（ＦＥＭ）」シミュレーションである。とりわけ、構造素子の電流密度および温度ないし構造素子中の温度分布は、それぞれ、２５℃で、パルス形状が８／２０（μｓ）で、電流強度が３０アンペアの標準テストパルスでの電気負荷の下でシミュレーションした。
【００７９】
図５Ａ〜５Ｄは、ディスク型バリスタのそれぞれ４つの様々な幾何学形状または部分図（（１）〜（４）の番号を参照）であり、少なくとも図５Ａおよび５Ｂ中では、断面図のそれぞれほぼ右半分または上方の右４分の１は、図２および３に類似またはこれらに相応するように提示されている。この結果はディスク型バリスタに関し、これは、直径が３０ｍｍ、および相応の第２機能体部分（上の参照符号２参照）の厚さが３ｍｍである。図５Ａ〜５Ｄ中の垂直の点線は、各構成部品の上述の第１機能体部分を規定し、これを視覚的に第２機能体部分と境界づけている。少なくとも第１接点の厚さは１０μｍである。円で囲んだ領域中では、それぞれ接点の縁領域７（上の参照符号４ａ参照）が認識できる。
【００８０】
（２）〜（４）の番号付けは、それぞれ本発明の構成に相当し、逆に番号（１）は、それぞれ上述のような従来の構造素子のシミュレーションを示す。
【００８１】
図５Ａおよび５Ｃ中では、それぞれ電流密度の結果をＡ／ｍｍ２で示す。図５Ｂおよび５Ｄは、それぞれ温度の結果を℃で示す（各図の下部領域中の色目盛りを参照）。
【００８２】
部分図（２）中では、本発明により、それぞれ第１機能体部分の厚さ（図２中のＤ１）が、第２機能体部分に対して、１０％大きくなっている（図５Ａ〜５Ｄの部分図（２）の右縁参照）。
【００８３】
部分図（３）では、本発明の構成部品の構成について、それぞれ対応するシミュレーション結果を示すが、この場合、機能体部分の厚さは等しいが、第１機能体部分は、その材料組成により、比電気抵抗が第２機能体部分よりも大きい（図３およびその説明）。
【００８４】
部分図（４）中では、部分図（２）および（３）の構成が組み合わされていて、それぞれ、第１機能体部分の厚さはより厚く、かつ、材料組成によりこの比電気抵抗がより大きく示され、シミュレーションされている。
【００８５】
図５Ａ〜５Ｄ中では、温度ないし電流密度も、それぞれ下部に示した色目盛りによれば、第１機能体部分３中では、第２機能体部分２中よりも不均等に分布していることが少なくともある程度まで認識可能である。この点は、図５Ｃおよび５Ｄ中で、図５Ａおよび５Ｂとは逆により大きく示されていることにより明らかに示されている。
【００８６】
とりわけ接点の縁領域７では、ないし、上述の縁領域７が機能体ないし第１機能体部分に接する接触箇所では（円で囲んだ領域参照）、温度も電流密度も、点状で実質的に対応する残りの機能体中よりも高い。
【００８７】
上述の条件下では、バリスタ構造素子の温度は、上述のテストパルスへの反応として、第１機能体部分中、とりわけ接点の縁領域７の付近に生じるが、この温度は、本発明によれば最大７５０℃低下することができる。テストパルスの最大パルスにおける電流密度の結果、および、パルス終端における最大の温度の結果を、数値に基づいて、図５の表中で、全ての部分図（１）〜（４）について記載している。さらに、バリスタの電圧を示している。電圧値が、全てのシミュレーションされた状態（部分図）について、わずかしか異なっていない一方で、例えば部分図（４）について、すなわち、本発明の図２の構成と図３の構成との組み合わせについて、温度も電流密度も、部分図（１）とは逆に明らかに低下する（これも、図６Ｄの右の数値参照）。
【００８８】
本発明は、実施形態に基づく説明に限定されない。むしろ本発明は、新しい特徴および特徴の各組み合わせ（これは、とりわけ特許請求項中の特徴の組み合わせを含む）を含み、これは、この特徴および特徴の組み合わせ自体が、明示的に特許請求項中または実施形態中に示されていない場合であっても該当する。
【符号の説明】
【００８９】
１  機能体／素材
２  第２機能体部分
３  第１機能体部分／素材の部分
４ａ  第１接点
４ｂ  第２上面
５  第１表面
６  第２表面
７  縁領域
８  中央領域
９  接点無しの領域
１００  電子構造素子
Ｄ１、Ｄ２  厚さ
Ｒ１、Ｒ２  半径方向の伸張
【図１】
2017516315.tif 000003
【図２】
2017516315.tif 000004
【図３】
2017516315.tif 000005
【図４】
2017516315.tif 000006
【図５Ａ】
2017516315.tif 000007
【図５Ｂ】
2017516315.tif 000008
【図５Ｃ】
2017516315.tif 000009
【図５Ｄ】
2017516315.tif 000010
【図６】
2017516315.tif 000011
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
電子構造素子（１００）であって、機能体（１）と、接点（４ａ、４ｂ）とを備え、前記接点は前記機能体（１）の第１表面（５）に電気的に接続されていて、
前記接点（４ａ、４ｂ）は、縁領域（７）と中央領域（８）とを有し、
前記第１表面（５）と、前記第１表面（５）とは逆側にある前記機能体（１）の第２表面（６）との間での、前記機能体（１）の電気抵抗が、前記電子構造素子（１００）の平面図で見ると前記縁領域（７）と重複する第１機能体部分（３）中において、前記電子構造素子（１００）の平面図で見ると前記接点（４ａ、４ｂ）の前記中央領域（８）と重複する第２機能体部分（２）中よりも大きいように、前記機能体（１）は形成されている、電子構造素子（１００）。
【請求項２】
前記電子構造素子（１００）の平面図で見ると、前記第１機能体部分（３）は前記第２機能体部分（２）を少なくとも部分的に周回する、請求項１に記載の電子構造素子（１００）。
【請求項３】
前記電子構造素子（１００）の平面図で見ると、前記第２機能体部分（２）の面積は、前記第１機能体部分（３）の面積よりも大きい、請求項１または２に記載の電子構造素子（１００）。
【請求項４】
前記機能体（１）は、前記第１機能体部分（３）中で、前記接点（４ａ、４ｂ）が前記機能体（１）と電気的に接続されていない接点無しの領域（９）を有する、請求項１〜３のいずれか１項に記載の電子構造素子（１００）。
【請求項５】
前記第１機能体部分（３）中での前記機能体（１）の厚さ（Ｄ１）は、前記第２機能体部分（２）中での前記機能体（１）の厚さ（Ｄ２）よりも大きい、請求項１〜４のいずれか１項に記載の電子構造素子（１００）。
【請求項６】
前記第１機能体部分（３）中での前記機能体（１）の前記厚さ（Ｄ１）は、前記第２機能体部分（２）中での前記機能体（１）の前記厚さ（Ｄ２）よりも５％〜１５％大きい、請求項５に記載の電子構造素子（１００）。
【請求項７】
前記第１機能体部分（３）が前記第２機能体部分（２）と比較して、比電気抵抗がより大きいように、前記機能体（１）は形成されている、請求項１〜６のいずれか１項に記載の電子構造素子（１００）。
【請求項８】
前記接点は第１接点（４ａ）であり、
前記電子構造素子（１００）は第２接点（４ｂ）を有し、前記第２接点は、前記機能体（１）の第２表面（６）に電気的に接続されていて、
前記第１および前記第２機能体部分（３、２）中の前記接点（４ａ、４ｂ）間で、前記機能体（１）中の電流の電流密度分布が均等化されているように、前記機能体（１）が形成されている、請求項１〜７のいずれか１項に記載の電子構造素子（１００）。
【請求項９】
前記電子構造素子（１００）が、バリスタ構造素子、例えばディスク型バリスタまたはブロック型バリスタである、請求項１〜８のいずれか１項に記載の電子構造素子（１００）。
【請求項１０】
前記機能体（１）が多結晶性である、請求項１〜９のいずれか１項に記載の電子構造素子（１００）。
【請求項１１】
電子構造素子（１００）用の機能体（１）の製造方法であって、
以下の工程、すなわち、
・前記電子構造素子（１００）用に前記機能体（１）の素材（１）を準備する工程と、
・２つの対向する表面（５、６）間で計測すると、前記機能体（１）の電気抵抗が、第１機能体部分（３）中では、第２機能体部分（２）中よりも大きくなるように、前記素材（１）を利用して前記機能体（１）を形成する工程とを含む、方法。
【請求項１２】
前記素材（１）は、前記機能体（１）よりも均一な材料組成を有する、請求項１１に記載の方法。
【請求項１３】
前記第１機能体部分（３）中では、前記第２機能体部分（２）中と比較すると、前記素材（１）をより大きい厚さで形成する、請求項１１または１２に記載の方法。
【請求項１４】
前記機能体（１）の比電気抵抗が、前記第１機能体部分（３）中で、前記第２機能体部分（２）中よりも大きくなるように、前記素材（１）を前記機能体（１）に焼結する、請求項１１〜１３のいずれか１項に記載の方法。
【請求項１５】
前記第１機能体部分（３）を形成するために、前記素材（１）の材料組成は、その第１部分（３）中で焼結時に変化しない、請求項１４に記載の方法。
【請求項１６】
前記素材（１）を、焼結時に勾配付きの温度にさらし、かつ、
前記素材（１）には、焼結時に材料添加を行わない、請求項１４または１５に記載の方法。
【請求項１７】
前記素材（１）は焼結前にドーパントを備え、前記ドーパントは、前記第１機能体部分（３）を形成するために、焼結時に前記素材（１）中に拡散する、請求項１４〜１６のいずれか１項に記載の方法。
【手続補正２】
【補正対象書類名】明細書
【補正対象項目名】００５０
【補正方法】変更
【補正の内容】
【００５０】
機能体１は、さらに、第１表面５と、第１表面５とは逆側にある第２表面６とを有する。第２表面６は、図２によれば平坦に形成されているが、一方で、第１機能体部分３中の厚さＤ１が大きいことにより、第１表面５はＤ２と比較すると平坦ではない。あるいは、第１機能体部分３の厚さＤ１を、第２機能体部分２に比較してより大きくするのは、第１機能体部分３中の双方の表面５、６を第２機能体部分２に対して隆起させ、したがって、全体として平坦でないようにすることによっても実現可能である。
【手続補正３】
【補正対象書類名】明細書
【補正対象項目名】００８９
【補正方法】変更
【補正の内容】
【００８９】
１  機能体／素材
２  第２機能体部分
３  第１機能体部分／素材の部分
４ａ  第１接点
４ｂ  第２接点
５  第１表面
６  第２表面
７  縁領域
８  中央領域
９  接点無しの領域
１００  電子構造素子
Ｄ１、Ｄ２  厚さ
Ｒ１、Ｒ２  半径方向の伸張
【国際調査報告】
2017516315.tif 000012
2017516315.tif 000013
2017516315.tif 000014
2017516315.tif 000015